(57)【要約】【課題】色調変化型材料に応力が加えられると有効に作動し、応力を除去すると色調の変化が不可逆的でなく可逆的に構造色が変化し可視光の変化で容易に認識することができる構造色可変弾性粉体を提供する。【解決手段】架橋ポリスチレン粒子の表面の少なくとも一部に（Ａ）メタアクリルポリマ層を有し、更に、前記（Ａ）表面の少なくとも一部に前記（Ａ）とは異なる（Ｂ）（メタ）アクリルポリマ層とが設けられた粉体であり、ブラッグ反射領域を有し、圧力によりブラッグ反射領域が変化する平均粒径が５〜５００ｎｍである構造色可変弾性粉体。【選択図】なし【特許請求の範囲】
【請求項１】
架橋ポリスチレン粒子の表面の少なくとも一部に（Ａ）メタアクリルポリマ層を有し、更に、前記（Ａ）表面の少なくとも一部に前記（Ａ）とは異なる（Ｂ）（メタ）アクリルポリマ層とが設けられた粉体であり、ブラッグ反射領域を有し、圧力によりブラッグ反射領域が変化する平均粒径が５〜５００μｍである構造色可変弾性粉体。
【請求項２】
構造色可変弾性粉体が、圧力によりブラッグ反射領域が変化した後、圧力を除荷することにより、圧力負荷前の元の色に戻る請求項１に記載の構造色可変弾性粉体。
【請求項３】
架橋ポリスチレン粒子が、アルキレンジオールジ（メタ）アクリレート又はジビニルベンゼンを含む架橋ポリスチレンである請求項１又は請求項２に記載の構造色可変弾性粉体。
【請求項４】
前記（Ｂ）（メタ）アクリルポリマ層のＴｇが、３０℃以下である請求項１〜３のいずれか一項に記載の構造色可変弾性粉体。
【請求項５】
前記（Ａ）メタアクリルポリマ層が、アリルメタアクリレートを含む請求項１〜４のいずれか一項に記載の構造色可変弾性粉体。
【請求項６】
前記（Ｂ）（メタ）アクリルポリマが、アルキレンジオールジ（メタ）アクリレート又はジビニルベンゼンを含む請求項１〜５のいずれか一項に記載の構造色可変弾性粉体。
【請求項７】
前記架橋ポリスチレン粒子の平均粒径が、１５０〜７５０ｎｍである請求項１〜６のいずれか一項に記載の構造色可変弾性粉体。
【請求項８】
構造色可変弾性粉体中に更に、カーボン粒子を含有する請求項１〜７のいずれか一項に記載の構造色可変弾性粉体。
【発明の詳細な説明】
【技術分野】
【０００１】
本発明は、圧力により構造色が変化する構造色可変弾性粉体に関する。
【背景技術】
【０００２】
近年、微細周期構造からなる構造色は色素等の劣化しない色を示す材料として注目を集めており、人工的に構造色を形成する技術開発が進められている。
屈折率の異なる２種類の高分子を積層することによって色調の変化する積層型高分子ポリマが提案、報告されている（例えば、非特許文献１、２参照）。この積層型ポリマは、構成する高分子ポリマの種類や各層の膜厚を制御することによって任意の構造色が呈され、かつ変化することから各種装飾材料に使用される色調変化材料として注目されている。しかし、この提案されてなる構造色変化材料は、塑性変形を起こすことにより引張応力が印加されると構造色が変化するが、その変化は不可逆的であり、そのため初期の構造色へ戻すことができないものであった。
【０００３】
これに対して、上記積層型材料とは別のタイプの構造色変化材料も知られている。すなわち、粒子間をハイドロジェルで充填した水分を多量に含んだコロイド結晶を含む材料であって、圧縮応力が加えられると色が変化するタイプのもので、各種学術文献に提案、報告されている（非特許文献３、４）。しかしながら、このようなハイドロジェルタイプの構造色変化材料は弾性率が低いこと、実際の市販の利用を考えた場合、使用形態に自ずと制限があった。
【０００４】
更に、構造色を呈するサブミクロンサイズの粒子の集積体も報告されている。非特許文献５ではシリカ粒子の集積体を使用し、構造色を呈する粉体を作製している。また、特許文献1、２では大きいサイズの粒子表面とサブミクロンサイズの粒子を噴霧乾燥し、構造色を呈する粉体を作製することが報告されている。しかし、まだ、構造色を変えることができる粉体については殆ど報告されていない。
【先行技術文献】
【特許文献】
【０００５】
【特許文献１】特開２０１６−１９０１７８号公報
【特許文献２】特開２０１６−１９０９０９号公報
【非特許文献】
【０００６】
【非特許文献１】Ｔ．Ｃ．Ｗａｎｇ  ｅｔ  ａｌ．，Ａｄｖ．Ｍａｔｅｒ．，１４，ｐ.１５３４  （２００２）
【非特許文献２】Ｃ．Ｏｓｕｊｉ，Ａｄｖ．Ｆｕｎｃｔｉｏｎａｌ  Ｍａｔｅｒ．，ｖｏｌ．１２，ｐ．７５３（２００２）
【非特許文献３】Ｙ．Ｉｗａｙａｍａ  ｅｔ  ａｌ．，Ｌａｎｇｍｕｉｒ，ｖｏｌ．１９，ｐ．９７７（２００３）
【非特許文献４】Ｓ．Ｈ．Ｆｏｕｌｇｅｒ  ｅｔ  ａｌ．，Ａｄｖ．Ｍａｔｅｒ．ｖｏｌ．１５，ｐ．６８５（２００３）
【非特許文献５】Ｓｃｉｅｎｔｉｆｉｃ  Ｒｅｐｏｒｔｓ  ３，  Ａｒｔｉｃｌｅ  ｎｕｍｂｅｒ： ２３７１  （２０１３）
【発明の概要】
【発明が解決しようとする課題】
【０００７】
このような状況に鑑み、本発明は、色調変化型材料における材料設計において、上記従来技術による材料のように色調の変化が不可逆的であったり、使用形態に制約があったりするといった不都合のない、すなわち、どのような状況、環境においても応力が加えられると有効に作動し、可逆的に弾性変形し、ひずみや引張応力あるいは圧縮応力に対しても可逆的に構造色が変化し、ひずみ変形をはじめ各種応力を可視光の変化で容易に認識することができる構造色可変弾性粉体を提供しようというものである。
【０００８】
更に、この特有な色調変化現象を積極的に利用することによって単に装飾材料としての使用に止まらず、例えば、特段の高価な測定器を使用することなく、簡単に視覚的に視認することができる安価で全く新しいタイプの新規なひずみセンサーや、光の伝播を阻害するヒューズ素子、簡易型の重量計といった各種機能性部材や、機器類、各種玩具等各種分野に使用されうる粉体を提供しようというものである。
【課題を解決するための手段】
【０００９】
そのため本発明者らは、上記目的に添った条件を満たす色調変化型材料を提供すべく、鋭意研究をした結果、弾性体中に単分散粒子を光の波長程度の周期構造を以って規則的に配列させることによって、弾性体に加えられる応力によって弾性変形を生じると共に、構造色が可逆的に変化しうることを見出した。本発明は、この知見に基づいてなされたものであり、その構成は以下に記載のとおりである。
【００１０】
本発明は、［１］  架橋ポリスチレン粒子の表面の少なくとも一部に（Ａ）メタアクリルポリマ層を有し、更に、前記（Ａ）表面の少なくとも一部に前記（Ａ）とは異なる（Ｂ）（メタ）アクリルポリマ層とが設けられた粉体であり、ブラッグ反射領域を有し、圧力によりブラッグ反射領域が変化する平均粒径が５〜５００μｍである構造色可変弾性粉体である。
また、本発明は、［２］  構造色可変弾性粉体が、圧力によりブラッグ反射領域が変化した後、圧力を除荷することにより、圧力負荷前の元の色に戻る上記［１］に記載の構造色可変弾性粉体である。
また、本発明は、［３］  架橋ポリスチレン粒子が、アルキレンジオールジ（メタ）アクリレート又はジビニルベンゼンを含む架橋ポリスチレンである上記［１］又は［２］に記載の構造色可変弾性粉体である。
また、本発明は、［４］  前記（Ｂ）（メタ）アクリルポリマ層のＴｇが、３０℃以下である上記［１］〜［３］のいずれか一項に記載の構造色可変弾性粉体である。
また、本発明は、［５］  前記（Ａ）メタアクリルポリマ層が、アリルメタアクリレートを含む上記［１］〜［４］のいずれか一項に記載の構造色可変弾性粉体である。
また、本発明は、［６］  前記（Ｂ）（メタ）アクリルポリマが、アルキレンジオールジ（メタ）アクリレート又はジビニルベンゼンを含む上記［１］〜［５］のいずれか一項に記載の構造色可変弾性粉体である。
また、本発明は、［７］  前記架橋ポリスチレン粒子の平均粒径が、１５０〜７５０ｎｍである上記［１］〜［６］のいずれか一項に記載の構造色可変弾性粉体である。
更に、本発明は、［８］  構造色可変弾性粉体中に更に、カーボン粒子を含有する上記［１］〜［７］のいずれか一項に記載の構造色可変弾性粉体である。
【発明の効果】
【００１１】
本発明による構造色可変弾性粉体は、空間的かつ周期的に配列された架橋ポリスチレン粒子（コアシェル粒子）と、その周りに位置する弾性体（（Ａ）メタアクリルポリマ層と（Ｂ）（メタ）アクリルポリマ層）とを含むものであり、圧力により弾性体が弾性変形し、その弾性変形に応じて架橋ポリスチレン粒子（単分散粒子）の配列周期が所定の収縮率で収縮する。その結果、収縮後の架橋ポリスチレン粒子（ポリマ粒子）の配列周期に対応して光がブラッグ反射をするため、構造色変化を発現することができる。架橋ポリスチレン粒子（ポリマ粒子）の分散媒として弾性体を用いているため、圧力を除去すれば、本発明の材料は初期状態に容易に戻りうる。したがって、可逆的弾性変形を有し、それによって色調も可逆的に変化する材料を提供することができるものである。
【発明を実施するための形態】
【００１２】
本発明において（メタ）アクリルとは、アクリル及びそれに対応するメタアクリルの少なくとも一方を意味する。また、（メタ）アクリレート等の他の類似表現についても同様である。
（架橋ポリスチレン粒子）
本発明の構造色可変弾性粉体は、架橋ポリスチレン粒子、（Ａ）メタアクリルポリマ層、（Ｂ）（メタ）アクリルポリマ層からなる。
架橋ポリスチレンの架橋剤は、耐溶剤性の観点から１質量％から２０質量％であることが好ましい。１質量％未満の場合、ポリスチレン粒子が溶融し、変形する可能性があり、構造色の色彩が低下する。２０質量％を超える場合、粒子を合成する際に凝集しやすくなったり、架橋ポリスチレン粒子の屈折率が低下するため、構造色の色彩が低下する。
架橋剤はラジカル重合性の官能基を二つ以上有するものであれば使用でき、（ポリ）エチレングリコールジ（メタ）アクリレート、（ポリ）プロピレングリコールジ（メタ）アクリレート、（ポリ）テトラメチレングリコールジ（メタ）アクリレート等の（ポリ）アルキレングリコール系ジ（メタ）アクリレート；１，６−ヘキサンジオールジ（メタ）アクリレート、１，８−オクタンジオールジ（メタ）アクリレート、１，９−ノナンジオールジ（メタ）アクリレート、１，１０−デカンジオールジ（メタ）アクリレート、１，１２−ドデカンジオールジ（メタ）アクリレート、３−メチル−１，５−ペンタンジオールジ（メタ）アクリレート、２，４−ジエチル−１，５−ペンタンジオールジ（メタ）アクリレート、ブチルエチルプロパンジオールジ（メタ）アクリレート、３−メチル−１，７−オクタンジオールジ（メタ）アクリレート、２−メチル−１，８−オクタンジオールジ（メタ）アクリレート等のアルカンジオール系ジ（メタ）アクリレート；ネオペンチルグリコールジ（メタ）アクリレート、トリメチロールプロパントリ（メタ）アクリレート、テトラメチロールメタントリ（メタ）アクリレート、テトラメチロールプロパンテトラ（メタ）アクリレート、ペンタエリスリトールトリ（メタ）アクリレート、エトキシ化シクロヘキサンジメタノールジ（メタ）アクリレート、エトキシ化ビスフェノールＡジ（メタ）アクリレート、トリシクロデカンジメタノールジ（メタ）アクリレート、プロポキシ化エトキシ化ビスフェノールＡジ（メタ）アクリレート、１，１，１−トリスヒドロキシメチルエタンジ（メタ）アクリレート、１，１，１−トリスヒドロキシメチルエタントリ（メタ）アクリレート、１，１，１−トリスヒドロキシメチルプロパントリアクリレート等が挙げられる。
【００１３】
なお、市販品の製品名としては新中村化学工業株式会社製のＮＫエステル［Ａ−ＴＭＰＴ−６Ｐ０、Ａ−ＴＭＰＴ−３Ｅ０、Ａ−ＴＭＭ−３ＬＭＮ、Ａ−ＧＬＹシリーズ、Ａ−９３００、ＡＤ−ＴＭＰ、ＡＤ−ＴＭＰ−４ＣＬ、ＡＴＭ−４Ｅ、Ａ−ＤＰＨ］等が挙げられる。上記架橋剤は、１種を単独で、又は２種以上を組み合わせて用いることができる。この中でも、アルキレンジオールジ（メタ）アクリレート又はジビニルベンゼンを使用することが架橋度を効率よく上げる観点から好ましい。
架橋ポリスチレン粒子の平均粒径は、構造色を示す粒径の観点から１５０〜７５０ｎｍであることが好ましい。
なお、本明細書において平均粒径は、レーザ回折散乱法粒度分布測定装置（例えば大塚電子株式会社製  ＥＬＳＺ）により測定される体積平均粒径である。
【００１４】
（（Ａ）メタアクリルポリマ層、（Ｂ）（メタ）アクリルポリマ層）
架橋ポリスチレン粒子は、その表面にメタアクリルモノマからなるメタアクリルポリマ層（Ａ）（（Ａ）層）と（メタ）アクリルモノマからなる（メタ）アクリルポリマ層（Ｂ）（（Ｂ）層）を有する。（Ａ）層、（Ｂ）層は、単独重合体、共重合体、グラフト重合体であってもよい。グラフトは、一般的なgrafting from法であれば使用することができる。例として、ラジカル重合性のメタアクリルモノマに対し、アリル基を有するメタアクリルモノマを共重合したポリマ層下地を一層形成した後、追加で重合することによりグラフトポリマ層を形成することができる。グラフト相形成に使用できるメタアクリルモノマの例として以下のものが挙げられる。メタクリル酸メチル、メタクリル酸エチル、メタクリル酸プロピル、メタクリル酸ｎ−ブチル、メタクリル酸イソブチル、メタクリル酸ヘキシル、メタクリル酸２−エチルヘキシル、メタクリル酸ｎ−オクチル、メタクリル酸ドデシル、メタクリル酸ラウリル、メタクリル酸ステアリル等のメタアクリル酸エステルなどが挙げられる。
グラフト層を簡便に形成する観点より、アリルメタアクリレートを含むことが好ましい。架橋ポリスチレン粒子に対するメタアクリルポリマ層（Ａ）の量は１０〜５０質量％が好ましい。
【００１５】
（メタ）アクリルポリマ層（Ｂ）は、構造色の応答性の観点よりガラス転移温度が３０℃以下となるポリマを形成することが好ましい。例としてアクリル酸エチル、メタアクリル酸ブチル、メタアクリル酸ヘキシル、メタアクリル酸オクチル、メタアクリル酸ドデシル、メタアクリル酸ヘキサデシル、メタアクリル酸オクタデシル等が挙げられる。
また、架橋ポリスチレンに対して１００〜２５０質量％形成することが好ましい。（Ｂ）（メタ）アクリルポリマ層は、弾性粉体の取り扱いの観点から架橋されていることが好ましく、上記架橋剤を使用することができる。また、ポリマ層の形成でも同様にアルキレンジオールジ（メタ）アクリレート又はジビニルベンゼンを使用することが架橋度を効率よく上げる観点から好ましい。また、得られた構造色可変弾性粉体の粒子を後に集積体とする際に、粒子間の結合強度を向上する目的で架橋剤に対して反応性を有する官能基（ヒドロキシル基、カルボキシル基、エポキシ基）を導入する事もできる。
【００１６】
（構造色可変弾性粉体の製造法）
本実施形態の構造色可変弾性粉体の製造法は、特に限定されず、乳化重合法、ソープフリー乳化重合法、マイクロサスペンジョン重合法、ミニエマルション重合法及び分散重合法等公知の方法が使用できる。中でも粒径の制御が容易であり、工業生産にも適する点から、沈殿重合や乳化重合法により製造することが好ましい。
【００１７】
このような重合法における、反応溶液中の重合性モノマの含有量は、全反応溶液中１〜５０質量％とすることが好ましく、より好ましくは２〜３０質量％、更に好ましくは３〜２０質量％である。このような重合法では、反応系中のモノマ量を多くしても粒子の凝集物が極端に増大することはないが、原料モノマの含有量が、５０質量％を超えると、粒子を単分散化した状態で高収率で得ることが困難になる。一方、１質量％未満であると、反応が完結するまでに長時間を要し、また工業的観点から、実用的ではない。
【００１８】
重合時の反応温度は、使用する溶媒の種類によっても変わるものであり、一概には規定できないが、通常、１０〜２００℃程度であり、好ましくは３０〜１３０℃、より好ましくは４０〜９０℃である。また、反応時間は、目的とする反応がほぼ完結するのに要する時間であれば特に限定されるものではなく、モノマ種及びその配合量、官能基の種類、溶液の粘度、その濃度並びに目的の粒径等に大きく左右されるが、例えば、４０〜９０℃の場合、１〜７２時間、好ましくは２〜２４時間程度である。
【００１９】
モノマの重合には、例えば、以下のような開始剤を使用することができる。２´−アゾビス｛２−［Ｎ−（２−カルボキシエチル）アミジノプロパン、２，２´−アゾビス［２−（フェニルアミジノ）プロパン］ジヒドロクロリド（ＶＡ−５４５、富士フイルム和光純薬株式会社製）、２，２´−アゾビス｛２−［Ｎ−（４−クロロフェニル）アミジノ］プロパン｝ジヒドロクロリド（ＶＡ−５４６、富士フイルム和光純薬株式会社製）、２，２´−アゾビス｛２−［Ｎ−（４−ドロキシフェニル）アミジノ］プロパン｝ジヒドロクロリド（ＶＡ−５４８、富士フイルム和光純薬株式会社製）、２，２´−アゾビス［２−（Ｎ−ベンジルアミジノ）プロパン］ジヒドロクロリド（ＶＡ−５５２、富士フイルム和光純薬株式会社製）、２，２´−アゾビス［２−（Ｎ−アリルアミジノ）プロパン］ジヒドロクロリド（ＶＡ−５５３、富士フイルム和光純薬株式会社製）、２，２´−アゾビス（２−アミジノプロパン）ジヒドロクロリド（Ｖ−５０、富士フイルム和光純薬株式会社製）、２，２´−アゾビス｛２−［Ｎ−（４−ヒドロキシエチル）アミジノ］プロパン｝ジヒドロクロリド（ＶＡ−５５８、富士フイルム和光純薬株式会社製）、２，２−アゾビス［２−（５−メチル−２−イミダゾリン−２−イル）プロパン］ジヒドロクロリド（ＶＡ−０４１、富士フイルム和光純薬株式会社製）、２，２−アゾビス［２−（２−イミダゾリン−２−イル）プロパン］ジヒドロクロリド（ＶＡ−０４４、富士フイルム和光純薬株式会社製）、２，２−アゾビス［２−（４，５，６，７−テトラヒドロ−１Ｈ−１，３−ジアゼピン−２−イル）プロパン］ジヒドロクロリド（ＶＡ−０５４、富士フイルム和光純薬株式会社製）、２，２−アゾビス［２−（３，４，５，６−テトラヒドロピリミジン−２−イル）プロパン］ジヒドロクロリド（ＶＡ−０５８、富士フイルム和光純薬株式会社製）、２，２−アゾビス［２−（５−ヒドロキシ−３，４，５，６−テトラヒドロピリミジン−２−イル）プロパン］ジヒドロクロリド（ＶＡ−０５９、富士フイルム和光純薬株式会社製）、２，２−アゾビス｛２−［１−（２−ヒドロキシエチル）−２−イミダゾリン−２−イル］プロパン｝ジヒドロクロリド（ＶＡ−０６０、富士フイルム和光純薬株式会社製）、２，２−アゾビス［２−（２−イミダゾリン−２−イル）プロパン］（ＶＡ−０６１、富士フイルム和光純薬株式会社製）、２，２´−アゾビス［Ｎ−（２−カルボキシエチル）−２−メチルプロピオンアミジン］（ＶＡ−０５７、富士フイルム和光純薬株式会社製）、ペルオキソ二硫酸カリウム（富士フイルム和光純薬株式会社製）及びペルオキソ二硫酸アンモニウム（富士フイルム和光純薬株式会社製）が挙げられる。これらは１種単独で、又は２種類以上組み合わせて使用することができる。
上記ラジカル重合開始剤の配合量は、通常、重合性モノマ１００ｍｏｌ％に対して、０．１〜１０ｍｏｌ％であり、好ましくは０．１〜５ｍｏｌ％、更に好ましくは０．１〜２ｍｏｌ％である。高分子分散剤、界面活性剤により官能基を付与しても構わない。
【００２０】
構造色可変弾性粉体を製造するためのポリマ粒子の分散性を向上するために乳化剤を併用することができる。本実施形態にて使用できる乳化剤としては、アニオン系乳化剤やノニオン系乳化剤が挙げられる。
アニオン系乳化剤の具体例としては、アルキルベンゼンスルホン酸ナトリウム、ラウリルスルホン酸ナトリウム及びオレイン酸カリウム等が挙げられるが、特にドデシルベンゼンスルホン酸ナトリウムが好適に用いられる。
ノニオン系乳化剤の具体例としては、ポリオキシエチレンノニルフェニルエーテルやポリオキシエチレンラウリルエーテル等が挙げられる。
【００２１】
（構造色可変弾性粉体）
本実施形態の構造色可変弾性粉体は、架橋ポリスチレン粒子の表面に上記（Ａ）層と（Ｂ）層を積層した本ポリマ粒子を集積化して粉体化したものであり、その平均粒径は５〜５００μｍである。製造法の例としては水に分散した本ポリマ粒子を、水が溶けない疎水性溶媒中で加熱しながら攪拌し、水分を蒸発させることにより作製することができる。また、水分を蒸発させる温度は５０〜２００℃であることが好ましい。また、集積化する際に構造色の色彩を明確にするためにカーボン粒子を一緒に集積化することが好ましい。カーボン粒子の添加量は０．５質量％以下であることが、色彩を明確にするという観点で好ましい。また、集積化する際に（Ｂ）（メタ）アクリルポリマ層に架橋剤に対して反応性を有する官能基が含まれている場合、集積化する溶媒中にその官能基と反応性を有する架橋剤を添加することにより、弾性粉体の強度を向上させることもできる。
【実施例】
【００２２】
以下の実施例は、あくまでも本発明を説明するための一つの具体例であって本発明はこれによって限定されるものではない。
（実施例１）
（架橋ポリスチレン粒子の合成）
スチレン６３ｇ、ブタンジオールジアクリレート（ＢＤＤＡ）７ｇ、ドデシル硫酸ナトリウム水溶液（０．３質量％）２００ｇを１Ｌフラスコに添加後、７５℃に昇温した。その後ペルオキソ二硫酸カリウム０．３５ｇ添加し、４ｈ重合を続けた。
【００２３】
（（Ａ）メタアクリルポリマ層の形成）
上記の重合後得られた分散液にメタアクリル酸アリル３ｇ、メタアクリル酸メチル２７ｇ、０．３質量％ドデシル硫酸ナトリウム水溶液４０ｇを添加し、７５℃にて４ｈ重合を続け、（Ａ）メタアクリルポリマ層を形成した。
【００２４】
（（Ｂ）（メタ）アクリルポリマ層の形成）
上記の（Ａ）メタアクリルポリマ層を形成した粒子分散液に、アクリル酸エチル１２７．４ｇ、ブタンジオールジアクリレート（ＢＤＤＡ）２．６ｇ、０．３質量％ドデシル硫酸ナトリウム水溶液１４０ｇ添加し、７５℃で４ｈ重合を続け（Ｂ）（メタ）アクリルポリマ層を形成した。
【００２５】
（構造色可変弾性粉体の作製）
得られた粒子分散液に水分散カーボン粒子（平均粒径１００ｎｍ）を粒子に対し０．３質量％混合した液を６０℃の５００ｍＬのシリコーンオイル中に滴下し、６ｈ攪拌し、粒子分散液の水分を蒸発させた。その後、１２０℃で追加の加熱を行った。ろ過し、得られた弾性粉体（ポリマ粒子）をヘキサンで洗浄後、乾燥した。粒径は攪拌速度にて調整した。
【００２６】
（反射スペクトル測定）
弾性粉体を、セルに入れ、４００〜８００ｎｍの範囲で反射スペクトルを測定した。その後、スライドガラスに粉体を挟み、色の変化を確認できるまで圧力を加えた。また、負荷を加えた後の圧縮除去後の弾性粉体の反射スペクトルを再度測定した。
【００２７】
（実施例２）
実施例１の架橋ポリスチレン粒子合成、（Ｂ）（メタ）アクリルポリマ層の形成においてブタンジオールジアクリレートの代わりにヘキサンジオールジアクリレートを使用した以外は同様にして合成、評価を行った。
【００２８】
（実施例３）
実施例１の架橋ポリスチレン粒子合成、（Ｂ）（メタ）アクリルポリマ層の形成においてブタンジオールジアクリレートの代わりにジビニルベンゼンを使用した以外は同様にして合成、評価を行った。
【００２９】
（実施例４）
実施例１の弾性粉体の作製時に攪拌速度を高くする以外は同様にして合成、評価を行った。
【００３０】
（比較例１）
実施例１において（Ｂ）（メタ）アクリルポリマ層を形成しなかった以外は同様にして合成し、評価を行った。
【００３１】
（比較例２）
実施例１において（Ａ）メタアクリルポリマ層を形成しなかった以外は同様にして合成し、評価を行った。
【００３２】
（比較例３）
実施例１の（Ｂ）（メタ）アクリルポリマ層形成時にアクリル酸エチルのみを使用した。得られた弾性粉体は凝集物となってしまい同様の測定はできなかった。
【００３３】
実施例１〜４、比較例１〜３で用いた架橋ポリスチレン粒子の組成と平均粒径、（Ａ）メタアクリルポリマ層と（Ｂ）（メタ）アクリルポリマ層の組成及び弾性粉体の平均粒径をまとめて表１に示した。
【００３４】
【表１】
2020090578.tif 000002
【００３５】
表１中の用いたモノマ（単量体）の記号は、以下のとおりである。
ＢＤＤＡ：ブタンジオールジアクリレート
ＳＴ：スチレン
ＰＡＭ：メタアクリル酸アリル
ＭＭＡ：メタアクリル酸メチル
ＰＥＡ：アクリル酸エチル
ＨＤＤＡ：ヘキサンジオールジアクリレート
ＤＶＢ：ジビニルベンゼン
【００３６】
表２に、実施例１〜４、比較例１〜３で用いたカーボン粒子の添加量、圧縮前の反射ピーク波長と、圧縮時の色変化の有無と、圧縮除荷後の反射ピーク波長をまとめて示した。
【００３７】
【表２】
2020090578.tif 000003
【００３８】
上記の結果から本発明の弾性粉体は、加圧により色変化を生じることから圧力により良好に構造色が変化し、除圧することで加圧前の色を呈することが分かった。